FR 2597879 A1 19871030 FR 8605930 A 19860424 La présente invention est relative à des perfectionnements apportés aux procédés et aux dispositifs d'agglo mération de charbon. Comme on le sait, les agglomérés de charbon, du type des boulets en particulier, sont fabriqués à partir de brai et de fines de charbon qui sont broyés, puis mélangés dans une proportion de l'ordre de 8-10% de brai pour 92-90% de charbon, malaxés à température élevée (de l'ordre de 110'C), puis agglomérés par pressage, après quoi les agglomérés sont soumis à un traitement de défumage pour donner lieu à un produit qui ne dégage pas de fumées lors de sa combustion chez les utilisateurs.Le traitement de défumage est essentiellement un traitement d'oxydation qui permet de récupérer un boulet ou analogue qui ne dégage pas de fumées lors de sa combustion; cependant à côté de ce combustible à haute valeur ajoutée, on récupère des déchets désavantageux, à savoir un brai dénaturé et un goudron issu de la condensation des matières volatiles du brai libérées par le traitement d'oxydation, lequel goudron est également dénaturé. Comme on le sait, le brai utilisable pour la fabrication d'agglomérés de charbon doit présenter des caractéristiques bien définies et notamment un point de ramollissement (KS ou indice de KRAMER-SARNOV) de l'ordre de 72 à 75; or le brai récupéré en tant que déchet à la suite de l'opération de défumage présente un KS de l'ordre de 140 qui le rend impropre à la fusion et au recyclage; comme, d'autre part, les débouchés de ce sous-produit sont très restreints, sinon pratiquement inexistants, les fabricants d'agglomérés de charbon se trouvent confrontés au problème de stockage d'un déchet ne présentant pratiquement pas de possibilité de réutilisation. De même, en ce qui concerne le goudron extrait du lavage des fumées issues du traitement de défumage, il est récupéré sous la forme d'une huile anthracéniteuse inutilisable sous cette forme, qui est trop légère pour les usages dans les domaines des travaux publics et de l'isolation; dans ce cas également, les fabricants d'agglomérés de charbon sont confrontés au problème du stockage et/ou de la réutilisation de ce goudron, -ou au problème de la destruction de ce goudron qui représente un coût non négligeable et a une incidence désavantageuse sur les conditions de travail liées au risque que représente l'inhalation de goudron pour les techniciens appelés à le traiter. La Demanderesse s'est en conséquence donné pour but de pourvoir à un procédé et à un dispositif propres à lui permettre la réutilisation des déchets résultant du défumage des agglomérés de charbon, et plus spécifiquement leur recyclage dans le procédé d'agglomération en éliminant les caractéristiques de ces déchets qui empêchaient leur recyclage et notamment l'élévation du KS du brai et la teneur en anthracène des goudrons résultant des opérations de défumage des agglomérés. Les buts précités ont été atteints de façon inattendue et surprenante conformément à la présente invention La présente invention a pour objet un brai reconstitué propre à être recyclé dans un procédé d'agglomération de charbon sous forme de boulets ou analogues, par traitement d'un mélange initial comprenant environ 8-10% en poids de brai et environ 90-92% en poids de fines de charbon, caractérisé en ce que ce brai reconstitué se compose d'environ 80-858 de brai extrait du traitement de défumage d'agglomérés de charbon et d'environ 15-20% de goudron contenant de l'anthracène, extrait des condensats des matières volatiles du brai libérées par le traitement de défumage d'agglomérés de charbon. Selon un mode de réalisation avantageux du brai reconstitué conforme à la présente invention, celui-ci se compose d'un mélange 4/1 à 6/1 environ de brai et de goudron résultant du traitement de défumage d'agglomérés de charbon, dont l'un des constituants, le brai, est soumis, avant mélange, à un traitement thermique propre à provoquer sa fusion, le mélange brai/goudron étant ensuite soumis à un brassage dans des conditions appropriées pour fournir le brai reconstitué conforme à l'invention. La présente invention a également pour objet un procédé de reconstitution d'un brai propre à être recyclé dans un processus d'agglomération ae charbon sous forme de boulets ou analogues, lequel procédé de reconstitution est caractérisé en ce qu'un brai, recupéré comme sous-produit d'un traitement de défumage d'agglomérés de charbon obtenus par traitement d'un mélange de fines ae charbon et d'un brai à environ KS 72-75, est soumis à un traitement thermique propre à provoquer sa fusion, en ce que le brai fondu, à l'état liquide, est additionné de goudron, également récupéré comme sous-produit d'un traitement de défumage d'agglomérés de charbon du type susdit, en ce que le mélange de brai et de goudron est brassé pendant une durée appropriée propre à fournir un mélange homogène, et en ce que ledit mélange homogène est récupéré, après refroidissement et broyage à la granulométrie requise, et constitue le brai reconstitué recherché. Selon un mode de mise en oeuvre préféré du procédé conforme à l'invention, le brai récupéré comme sous-produit, est soumis à un traitement thermique ménagé qui comprend une première étape, de montée en température jusqu'à la température de fusion, de l'ordre de 140-150"C, dont la durée est telle que la montée en température est de l'ordre de 2"C/mi- nute environ, et une deuxième étape, de maintien du brai de récupération à sa température de fusion, environ 140-150 C, pendant une durée suffisante pour fournir une masse à l'état liquide. Selon un autre mode de mise en oeuvre préféré du procédé conforme à l'invention, le goudron de récupération est ajouté au brai à l'état liquide à raison de 15 à 20% en poids du mélange pour 85 à 80% en poids de brai à l'état liquide. Selon encore un autre mode de mise en oeuvre préféré du procédé conforme à l'invention, le mélange brai-goudron est soumis à un brassage prolongé à faible vitesse, tout en maintenant la température à 140-150'C environ Selon une disposition avantageuse de ce mode de mise en oeuvre, le mélange brai-goudron est brassé à une vitesse de rotation des agitateurs de l'ordre de 9 à 15 tours/minute, pendant une durée d'au moins 1 h 30. La présente invention a en outre pour objet un appareillage pour la production d'un brai reconstitué, propre à être recyclé dans un processus d'agglomération de charbon sous forme de boulets ou analogues, lequel appareillage est caractérisé en ce qu'il comprend un bac propre à recevoir les sous-produits de récupération, brai et goudron, à traiter pour former le brai reconstitué recherché, lequel bac est équipé de moyens de brassage du mélange brai-goudron de récupération traité dans ledit bac, lequel bac comporte, en outre, un chemisage qui guide la circulation d'un fluide de chauffage du bac le long des parois externes latérales et du fond dudit bac, en ce que le fond du bac est pourvu intérieurement d'un échangeur de chaleur à travers lequel circule un fluide de chauffage, lesquels fluides de chauffage sont injectés et entraînés en circulation à une température supérieure à la température de fusion du brai récupéré, pour maintenir celui-ci à l'état fondu pendant toute la durée de son séjour dans ledit bac, en ce que ledit bac est, de plus, pourvu de moyens d'admission du fluide de chauffage et de régulation de sa température et de moyens d'évacuation dosée du brai reconstitué. Selon un mode de réalisation avantageux de l'appareillage pour la production d'un brai reconstitué, conforme à l'invention, ledit appareillage comprend, à la sortie du bac de traitement, des moyens de refroidissement du brai reconstitué évacué dudit bac, ainsi qu'éventuellement des moyens de concassage et/ou de broyage du brai reconstitué, à la granu lométrie requise pour son recyclage dans l'installation d'agglomération et/ou des moyens de stockage du brai reconstitué. Selon encore un autre mode de réalisation avantageux de l'appareillage pour la production d'un brai reconstitué, conforme à l'invention, ledit appareillage comprend, à la sortie du bac de traitement, une unité de réfrigération propre à provoquer le refroidissement du brai reconstitué, sous forme de paillettes. La présente invention a, de plus, pour objet un procédé amélioré d'agglomération de charbon sous forme de boulets ou analogues, dans lequel environ 8 à 10% en poids de brai et environ 90-92% en poids de fines de charbon, sont mélangés, malaxés à une température de l'ordre de 110 C, puis agglomérés en boulets ou analogues dans une presse appropriée, après quoi les agglomérés sont soumis à un traitement de défumage qui consiste à réchauffer les agglomérés à environ 1500C, puis à les soumettre à un traitement de défumage par oxydation en les faisant passer dans une zone de réaction exothermique dont la température se situe entre 380-385"C, à la sortie de laquelle s'écoule, par une goulotte d'évacuation chauffée, maintenue à niveau constant, du brai à KS 140, les boulets passant ensuite dans une zone de refroidissement d'où des fumées goudronneuses sont extraites par un ventilateur d'extraction, tout en traversant un bac de lavage desdites fumées qui se condensent et se transforment en goudron anthracéniteux, lequel procédé amélioré est caractérisé en ce que le brai mis en oeuvre est constitué par un mélange de brai du commerce et de brai reconstitué résultant de la récupération du brai à KS 140 et du goudron anthracéniteux, sousproduits d'opérations d'agglomération précédentes, en ce que les gaz chauds de chauffage du four d'oxydation sont récupérés pour être recyclés dans le chemisage et l'échangeur de chaleur du bac de traitement du brai de récupération à KS 140 et de brassage du mélange braigoudron, pour en assurer le chauffage. Selon un mode de mise en oeuvre préféré de ce procédé d'agglomération, le brai mis en oeuvre est constitué de 20 à 30% de brai reconstitué conforme à l'invention, mélangé à du brai du commerce à KS 72-75. La présente invention a, en outre, pour objet une installation d'agglomération de charbon sous forme de boulets ou analogues du type comprenant : - des moyens d'introduction, de mise en condition et de broyage de brai de KS 7275 et de fines de charbon de granulométrie de l'ordre de 6-10 mm, respectivement; - des moyens de dosage du brai et des fines de charbon dans un mélangeur; - un malaxeur maintenu à une température de l'ordre de 110C; - une presse d'agglomération; - une installation de défumage comprenant - une zone de préchauffage à environ 150in; - une zone de réaction pour l'oxydation des boulets à 380-385C environ; - des moyens de récupération de brai à KS 140; - une zone de refroidissement et - des moyens de récupération des condensats de goudron anthracéniteux, laquelle installation d'agglomération est caractérisée en ce qu'elle comprend, de préférence en amont des moyens d'introduction du brai dans l'installation d'agglomération, et, de préférence encore, entre les moyens de récupération du brai à KS 140 et des condensats de goudron anthracéniteux, sous-produits d'une opération d'agglomération précédente, et les moyens d'introduction du brai dans l'installation d'agglomération, un appareillage pour la production d'un brai reconstitué, conforme aux dispositions ci-dessus, et des moyens de dosage de brai du commerce et de brai reconstitué, dans l'installation d'agglomération, et en ce qu'elle comprend, en outre, des moyens de récupération des gaz chauds du four de défumage des agglomérés, et des moyens de circulation desdits gaz chauds récupérés dans le bac de traitement des sous-produits de récupération, brai à KS 140 et goudron anthracéniteux, que comprend l'appareillage pour la production d'un brai reconstitué. Selon un mode de réalisation avantageux de l'ins tallation d'agglomération conforme à la présente invention, les moyens de dosage du brai du commerce et du brai reconstitué sont associés à la trémie de stockage de brai qui alimente ladite installation. Selon un autre mode de réalisation avantageux de l'installation d'agglomération conforme à la présente invention, les moyens de dosage du brai reconstitué sont associés au doseur de brai qui alimente le broyeur-mélangeur de brai et de fines de charbon de l'installation. Outre les dispositions qui précèdent, l'invention comprend encore d'autres dispositions, qui ressortiront de la description qui va suivre. L'invention sera mieux comprise à l'aide du complément de description qui va suivre, qui se réfère aux dessins annexés dans lesquels - la Figure 1 est une vue en coupe verticale axiale d'un bac de traitement de brai et de goudron de récupération pour former un brai reconstitué, et - la Figure 2 est une vue en coupe dudit bac suivant II-II de la Figure 1. Il doit être bien entendu, toutefois, que ces dessins et les parties descriptives correspondantes, sont donnés uniquement à titre d'illustration de i'objet de l'invention, dont ils ne constituent en aucune manière une limitation. L'appareillage de traitement des sous-produits, brai à KS 140 et goudron anthracéniteux provenant d'opérations précédentes d'agglomération de charbon en boulets ou analogues, pour produire un brai reconstitué apte à etre recyclé dans une installation d'agglomération de charbon, représenté à la Figure 1 comprend un bac 1 équipé d'agitateurs 2 mûs par un moteur 3. Le bac 1 est pourvu d'une chemise exterieure 4 qui détermine avec les faces externes des parois latérales et du fond du bac 1 une conduite de guidage 5-6-7 pour les gaz chauds qui y sont admis par la vanne 8 et qui circulent dans le sens des flèches pour parvenir à une gaine 9 qui les guide vers un échangeur de chaleur 10, de préférence tubulaire, disposé au voisinage du fond 11 du bac 1, à la partie inférieure de ce dernier. Les gaz chauds sont évacués du bac 1 à l'air libre par la gaine 12. Le brai à KS 140 est introduit dans le bac 1 par une trémie de stockage (non représentée) associée à une colonne desrécupération du brai et du goudron anthracéniteux, qui fait partie de l'installation de défumage d'agglomérés bien connue dans l'Art Antérieur. La montée en température se fait grace à l'admission régulée de gaz chauds dans la conduite 5-6-7 qui entoure le bac 1, au moyen de la vanne 8 équipée de moyens de contrôle et de régulation des températures et commandée par un servo-mécanisme approprié de type connu en lui-même.La commande est réglée de telle manière que la montée en température se fasse à raison de, par exemple, 2-C/minute jusqu'à la température de fusion du brai à KS 140, soit jusqu'à une température de 140-150"C. Après cette montée en température relativement lente, la température est maintenue à 140-150 C dans le bac 1, par circulation commandée de gaz chauds, pendant un temps suffisant pour fondre la totalité de la masse de brai présente dans le bac 1, qui est fonction non seule- ment de la quantité de brai à KS 140 présente dans le bac, mais également du degré de réduction de ce brai. Par exemple dans le cas d'une charge de 2 tonnes de brai récupéré à reconstituer, la durée totale des deux étapes, montée en température et fusion proprement dite, peut être de l'ordre de 12 heures. Dès que le brai récupéré contenu dans le bac 1 est devenu liquide, le goudron de récupération est à son tour introduit dans le bac 1 à partir d'une trémie de stockage (non représentée) associée à la colonne de récupération susdite qui fait partie de l'installation de défumage. La trémie est pourvùe de moyens de dosage qui introduisent le goudron à raison de 15 à 20% en poids du mélange total brai et goudron de récupération. Les agitateurs 2 sont alors mis en route à une vitesse de rotation qui est lente et est, par exemple, de l'ordre de 9 tours/minute, soit une vitesse périphérique de 0,47 m/seconde. Le brassage lent du mélange se poursuit pendant un temps suffisant pour obtenir une masse homogène, ce qui dans le cas d'un mélange de 2,5 tonnes dans lequel le goudron représente 15 à 20% en poids, peut requérir environ 2 à 3 heures, tandis que la température dans le bac est maintenue à 140-1500C. Le brai reconstitué obtenu en fin de brassage est évacué du bac 1 par la vanne 13, qui peut également être une vanne à servo-commande. Le bac 1 est chauffé par tous moyens appropriés, mais il est particulièrement avantageux de le chauffer par circulation des gaz chauds à 380-385"C récupérés de la zone de réaction par oxydation qui fait partie de l'installation de défumage des agglomérés associée à l'installation d'agglomération de charbon et qui est bien connue dans l'Art Antérieur. Le brai reconstitué évacué du bac 1 peut etre refroidi par tous moyens appropriés (air, eau froide, etc ...); le brai refroidi est ensuite broyé pour permettre son recyclage dans l'installation d'agglomération. Il peut également être avantageux d'introduire le brai reconstitué immédiatement à sa sortie du bac 1, dans une unité de réfrigération appropriée qui provoque son refroidissement brusque sous forme de paillettes dont la granulométrie correspond sensiblement à celle du brai qui doit être introduit dans l'installation d'agglomération, évitant ainsi une opération de broyage subséquente. Le brai reconstitué est avantageusement recyclé dans le processus d'agglomération de charbon, qui utilise un mélange de 90-92% de fines de charbon pour 8 à 10% de brai à KS 72-75. Le brai mis en oeuvre dans le processus d'agglome'- ration conforme à la présente invention est constitué en partie par du brai du commerce et en partie par du brai reconstitué recyclé. La Demanderesse a obtenu des résultats particulièrement intéressants en mettant en oeuvre un mélange brai du commerce/brai reconstitué dans lequel ce dernier entre pour 25% environ. L'utilisation d'un brai constitué par un mélange 75/25 de brai du commerce et de brai reconstitué, pour l'agglomération a permis - d'une part d'améliorer considérablement la cohésion des boulets agglomérés, de l'ordre de 30%, par rapport à la co hésion des boulets agglomérés à partir des fines de charbon et de brai du commerce, - d'autre part de diminuer la quantité de brai nécessaire à l'agglomération, cette diminution étant de l'ordre d'au moins 1%, ce qui est considérable si l'on tient compte du fait que le coût d'une tonne de brai du commerce est ac tuellement de 1.800 F et que le coût estimé des opérations de reconstitution du brai ne devrait pas dépasser 500-600 F et permettre la récupération annuelle de 200 tonnes, alors que pour une production d'agglomérés annuelle de 90000 ton nes par exemple, il était nécessaire de prévoir 7000 tonnes de brai du commerce en provenance de R.F.A. ou d'U.R.S.S. Ainsi que cela ressort ae ce qui précède, le procédé et l'appareillage conformes à la présente invention permettent de réutiliser dans de bonnes conditions de rentabili- té économique des sous-produits encombrants et inutilisables qui constituaient une nuisance pour l'environnement. Ainsi que cela ressort de ce qui précède, l'invention ne se limite nullement à ceux de ses modes de mise en oeuvre, de réalisation et d'application qui viennent d'être décrits de façon plus explicite; elle en embrasse aJ contraire toutes les variantes qui peuvent venir à l'esprit du technicien en la matière, sans s'écarter du cadre, ni de la portée, de la présente invention. REVENDICATIONS 10) Brai reconstitué propre à être recyclé dans un procédé d'agglomération de charbon sous forme de boulets ou analogues, par traitement d'un mélange initial comprenant environ 8-10% en poids de brai et environ 90-928 en poids de fines de charbon, caractérisé en ce que ce brai reconstitué se compose d'environ 80-858 de brai extrait du traitement de défumage d'agglomérés de charbon et d'environ 15-20% de goudron contenant de l'anthracène, extrait des condensats des matières volatiles du brai libérées par le traitement de défumage d'agglomérés de charbon. 2") Brai reconstitué selon la revendication 1, caractérisé en ce qu'il se compose d'un mélange 4/1 à 6/1 environ de brai et de goudron résultant du traitement de défumage d'agglomérés de charbon, dont l'un des constituants, le brai, est soumis, avant mélange, à un traitement thermique propre à provoquer sa fusion, le mélange brai/goudron étant ensuite soumis à un brassage dans des conditions appropriées pour fournir ledit brai reconstitué. 3) Procédé de reconstitution d'un brai propre à être recyclé dans un processus d'agglomération de charbon sous forme de boulets ou analogues, caractérisé en ce qu'un brai, récupéré comme sous-produit d'un traitement de défumage d'agglomérés de charbon obtenus par traitement d'un mélange de fines de charbon et d'un brai à environ KS 72-75, est soumis à un traitement thermique propre à provoquer sa fusion, en ce que le brai fondu, à l'état liquide, est additionné de goudron, également récupéré comme sous-produit d'un traitement de défumage d'agglomérés de charbon du type susdit, en ce que le mélange de brai et de goudron est brassé pendant une durée appropriée propre à fournir un mélange homogène, et en ce que ledit mélange homogène est récupéré, après refroidissement et broyage à la granulométrie requise, et constitue le brai reconstitué recherché. 40) Procédé de reconstitution d'un brai selon la revendication 3, caractérisé en ce que le brai récupéré comme sous-produit, est soumis à un traitement thermique ménagé qui comprend une première étape, de montée en température jusqu'à la température de fusion, de l'ordre de 140-150C, dont la durée est telle que la montée en température est de tordre de 2-C/minute environ, et une deuxième étape, de maintien du brai de récupération à sa température de fusion, environ 140 1500C, pendant une durée suffisante pour fournir une masse à l'état liquide. 5') Procédé selon l'une quelconque des revendications 3 et 4, caractérisé en ce que le goudron de récupération est ajouté au brai à l'état liquide à raison de 15 à 20% en poids du mélange pour 85 à 808 en poids de brai à l'état liquide. 6X) Procédé selon l'une quelconque des revendications 3 à 5, caractérisé en ce que le mélange brai-goudron est soumis à un brassage prolongé à faible vitesse, tout en maintenant la température à 140-150DC environ. 7g) Procédé selon la revendication 6, caractérisé en ce que le mélange brai-goudron est brassé à une vitesse de rotation des agitateurs de l'ordre de 9 à 15 tours/minute, pendant une durée d'au moins 1 h 30. 8*) Appareillage pour la production d'un brai reconstitué, propre à être recyclé dans un processus d'agglomération de charbon sous forme de boulets ou analogues, lequel appareillage est caractérisé en ce qu'il comprend un bac propre à recevoir les sous-produits de récupération, brai et goudron, à traiter pour former le brai reconstitué recherché, lequel bac est équipé de moyens de brassage du mélange braigoudron de récupération traité dans ledit bac, lequel bac comporte, en outre, un chemisage qui guide la circulation d'un fluide de chauffage du bac le long des parois externes latérales et du fond dudit bac, en ce que le fond du bac est pourvu intérieurement d'un échangeur de chaleur à travers lequel circule un fluide de chauffage, lesquels fluides de chauffage sont injectés et entraînés en circulation à une température supérieure à la température de fusion du brai récupéré, pour maintenir celui-ci à l'état fondu pendant toute la durée de son séjour dans ledit bac, en ce que ledit bac est, de plus, pourvu de moyens d'admission du fluide de chauffage et de régulation de sa température et de moyens d'évacuation dosée du brai reconstitué. 9&commat;) Appareillage selon la revendication 8, caractérisé en ce qu'il comprend, à la sortie du bac de traitement, des moyens de refroidissement du brai reconstitué évacué dudit bac, ainsi qu'éventuellement des moyens de concassage et/ou de broyage du brai reconstitué, à la granulométre requise pour son recyclage dans l'installation d'agglomération et/ou des moyens de stockage du brai reconstitué. 10) Appareillage selon la revendication 8, caractérisé en ce qu'il comprend, à la sortie du bac de traitement, une unité de réfrigération propre à provoquer le refroidissement du brai reconstitué, sous forme de paillettes. 110) Procédé d'agglomération de charbon sous forme de boulets ou analogues, dans lequel environ 8 à 10% en poids de brai et environ 90-92% en poids de fines de charbon, sont mélangés, malaxés à une température de l'ordre de 110 C, puis agglomérés en boulets ou analogues dans une presse appropriée, après quoi les agglomérés sont soumis à un traitement de défumage qui consiste à réchauffer les agglomérés à environ 1500C, puis à les soumettre à un traitement de défumage par oxydation en les faisant passer dans une zone de réaction à 380-385C, puis dans une zone de refroidissement tandis qu'une goulotte d'écoulement permet de récuperer le brai à KS 140, des fumées condensées sous forme de goudron anthracéniteux étant recueillies à la sortie d'un bac de lavage des fumées, lequel procédé est caractérisé en ce que le brai mis en oeuvre est constitué par un mélange de brai du commerce et de brai reconstitué résultant de la récupération du brai à KS 140 et du goudron anthracéniteux sous-produits d'opéra tions d'agglomération précédentes, en ce que les gaz chauds de chauffage du four d'oxydation sont récupérés pour être recyclés dans le chemisage et l'échangeur de chaleur du bac de traitement du brai de récupération à 140 KS et de brassage du mélange brai-goudron, pour en assurer le chauffage. 12) Procédé d'agglomération selon la revendication 11, caractérisé en ce que le brai mis en oeuvre est constitué de 20 à 30% de brai reconstitué selon la revendication 1 ou la revendication 2, mélangé à du brai du commerce à KS 72-75. 13) Installation d'agglomération de charbon sous forme de boulets ou analogues du type comprenant : - des moyens d'introduction, de mise en condition et de broyage de brai de KS 72-75 et de fines de charbon de granulométrie de l'ordre de 6-10 mm, respectivement; - des moyens de dosage du brai et des fines de charbon dans un mélangeur; - un malaxeur maintenu à une température de l'ordre de 110'C; - une presse d'agglomération; - une installation de défumage comprenant une zone de préchauffage à environ 1500C; - une zone de réaction par oxydation à une température de 380-385"C environ; - des moyens de récupération de brai à KS 140; - une zone de refroidissement et - des moyens de récupération des condensats de goudron anthracéniteux, laquelle installation d'agglomération est caractérisée en ce qu'elle comprend, de préférence en amont des moyens d'introduction du brai dans l'installation d'agglomération, et, de préférence encore entre les moyens de récupération du brai à KS 140 et des condensats de goudron anthracéniteux, sous-produits d'une opération d'agglomération précédente, et les moyens d'introduction du brai dans l'installation d'agglomération, un appareillage pour la production d'un brai reconstitué, selon l'une quelconque des revendications 8 à 10, et des moyens de dosage de brai du commerce et de brai reconstitué, dans l'installation d'agglomération, et en ce qu'elle comprend, en outre, des moyens de récupération des gaz chauds du four de défumage des des agglomérés, et des moyens de circulation desdits gaz chauds récupérés dans le bac de traitement des sous-produits de récupération, brai à KS 140 et goudron anthracéniteux, que comprend l'appareillage pour la production d'un brai reconstitué. 14') Installation selon la revendication 13, caractérisée en ce que les moyens de dosage du brai du commerce et du brai reconstitué sont associés à la trémie de stockage de brai qui alimente ladite installation. 15') Installation selon la revendication 13, caractérisée en ce que les moyens de dosage du brai reconstitué sont associés au doseur de brai qui alimente le broyeurmélangeur de brai et de fines de charbon de l'installation.